(57)【要約】【課題】溶射皮膜の密着性及び耐摩耗性に優れたピアサープラグを提供する。【解決手段】ピアサープラグ１０は、後端面１１ｃを除く表面の少なくとも一部を含む部分がオーステナイト合金で形成された本体１１と、本体１１のオーステナイト合金で形成された表面の少なくとも一部を覆う溶射皮膜１２を備える。溶射皮膜１２は、オーステナイト合金を含む。【選択図】図１
2020062663.tif 000002
【特許請求の範囲】
【請求項１】
後端面を除く表面の少なくとも一部を含む部分がオーステナイト合金で形成された本体と、
前記本体の前記オーステナイト合金で形成された表面の少なくとも一部を覆い、オーステナイト合金を含む溶射皮膜と、を備えるピアサープラグ。
【請求項２】
前記溶射皮膜におけるオーステナイト合金の含有率は、断面の面積率で１０％以上である、請求項１に記載のピアサープラグ。
【請求項３】
前記溶射皮膜は、前記オーステナイト合金として、オーステナイト系ステンレス鋼を含み、前記オーステナイト系ステンレス鋼は、Ｃｒ：１３質量％以上、Ｎｉ：８質量％以上を含む、請求項１又は２に記載のピアサープラグ。
【請求項４】
後端面を除く表面の少なくとも一部を含む部分がオーステナイト合金で形成された本体を準備する工程と、
オーステナイト合金を含む線材を、前記本体の表面にアーク溶射することで、前記本体の前記オーステナイト合金で形成された表面に溶射皮膜を形成する工程と、を有するピアサープラグの製造方法。
【請求項５】
前記溶射皮膜が形成された前記本体を、熱処理する工程をさらに有する、請求項４に記載のピアサープラグの製造方法。
【請求項６】
前記線材に含まれる前記オーステナイト合金は、Ｃｒ：１３〜２８質量％、Ｎｉ：８〜２３質量％、Ｃ：０．１質量％以下、Ｓｉ：１．５質量％以下、Ｍｎ：２．０質量％以下、Ｐ：０．０５質量％以下、Ｓ：０．０５質量％以下、残部のＦｅ及び不可避不純物から構成されるオーステナイト系ステンレス鋼である、請求項４又は５に記載の製造方法。
【発明の詳細な説明】
【技術分野】
【０００１】
本発明は、ピアサ−プラグ及びその製造方法に関する。
【背景技術】
【０００２】
従来、継目無鋼管の穿孔圧延に用いられるピアサープラグは、表面の遮熱性、潤滑性、及び耐焼付き性を確保するため、表面にスケール皮膜を形成して使用される。
【０００３】
スケール皮膜は、穿孔圧延ごとに次第に摩耗する。スケール皮膜が完全に摩耗して母材（プラグ本体）が露出すると、母材の溶損や相手材との焼付きが生じる。ステンレス等の難加工材の穿孔ではスケール皮膜の摩耗が顕著であり、数パスで摩耗する場合がある。その度にスケール皮膜を再形成するための熱処理が必要になる。この熱処理には数時間から数十時間を要する。
【０００４】
国際公開第２０１３／１５３８７８号、国際公開第２０１３／１６１４８９号、及び国際公開第２０１４／１０９１８０号には、鉄及び酸化物からなる溶射皮膜をピアサープラグの母材の表面に形成する技術が提案されている。
【先行技術文献】
【特許文献】
【０００５】
【特許文献１】国際公開第２０１３／１５３８７８号
【特許文献２】国際公開第２０１３／１６１４８９号
【特許文献３】国際公開第２０１４／１０９１８０号
【発明の概要】
【発明が解決しようとする課題】
【０００６】
溶射皮膜は、スケール皮膜よりも母材との密着性や耐摩耗性に優れ、かつ、数分から数十分で形成することができる。そのため溶射皮膜は、スケール皮膜よりも寿命が長く、かつ、摩耗しても短時間で再生することができる。一方、継目無鋼管の製造能率を高めるためには、ピアサープラグの寿命をさらに長くすることが好ましい。そのためには、溶射皮膜の密着性及び耐摩耗性をさらに高くすることが好ましい。
【０００７】
本発明の目的は、密着性及び耐摩耗性に優れたピアサープラグ及びその製造方法を提供することである。
【課題を解決するための手段】
【０００８】
本発明の一実施形態によるピアサープラグは、後端面を除く表面の少なくとも一部を含む部分がオーステナイト合金で形成された本体と、前記本体の前記オーステナイト合金で形成された表面の少なくとも一部を覆い、オーステナイト合金を含む溶射皮膜と、を備える。
【発明の効果】
【０００９】
本発明によれば、密着性及び耐摩耗性に優れたピアサープラグ及びその製造方法が得られる。
【図面の簡単な説明】
【００１０】
【図１】図１は、本発明の一実施形態によるピアサープラグの縦断面図である。
【図２】図２は、図１に示すＡ−Ａ線における断面図である。
【図３】図３は、溶射皮膜の形成に用いる装置の一例を示す図である。
【図４】図４は、コアードワイヤの断面図である。
【図５】図５は、本発明の他の実施形態によるピアサープラグの縦断面図である。
【図６】図６は、本発明のさらに他の実施形態によるピアサープラグの縦断面図である。
【図７】図７は、溶射皮膜の断面顕微鏡写真である。
【発明を実施するための形態】
【００１１】
穿孔圧延に用いられるピアサープラグは約１２００℃のビレットを穿孔するため、非常に過酷な環境にさらされる。ピアサープラグの表面には、酸化皮膜又は溶射皮膜が形成される。これらの皮膜は、穿孔の過酷な環境にさらされ、摩耗や剥離により消耗する。皮膜が消耗すると、一旦、ピアサープラグの使用を中断し、皮膜を再度オフラインにて再生する。皮膜が再生されたピアサープラグは、別のチャンスで、リサイクル使用される。この際の課題は、ピアサープラグの母材すなわち本体が、高面圧を受けることによって変形することである。
【００１２】
発明者らは、ピアサープラグの母材をオーステナイト合金とすることは、母材の高温強度を高めるため、穿孔時における母材変形抑制の観点から有効であることを見いだしている。そこで、発明者らは、オーステナイト合金に溶射皮膜を付与してピアサープラグを形成することを検討した。
【００１３】
オーステナイト合金の母材に鉄の溶射皮膜を施工した場合、皮膜が剥離しやすくなることが分かった。剥離原因を調査したところ、プラグが穿孔中に温度上昇するときに発生する母材と皮膜の線膨張係数差によるものと推定された。そこで、母材との線膨張差を低減すべく、オーステナイト系合金を線材として用いて溶射皮膜の形成を試みた。その結果、密着性及び耐摩耗性が高いピアサープラグが得られた。この知見を基に、以下の実施形態にかかるピアサープラグ及びその製造方法に想到した。
【００１４】
本発明の一実施形態によるピアサープラグは、後端面を除く表面の少なくとも一部を含む部分がオーステナイト合金で形成された本体と、前記本体の前記オーステナイト合金で形成された表面の少なくとも一部を覆い、オーステナイト合金を含む溶射皮膜と、を備える。これにより、溶射皮膜の密着性及び耐摩耗性に優れたピアサープラグが得られる。すなわち、少なくとも表面層がオーステナイト合金で形成された本体と、オーステナイト合金を含む溶射皮膜との組み合わせにより、本体の変形が少なく、かつ溶射皮膜の密着性及び耐摩耗性に優れるピアサープラグが得られる。
【００１５】
なお、溶射皮膜の密着性は、溶射皮膜の本体からの剥離のしにくさである。ピアサープラグは、オーステナイト合金で形成された本体の表面が、オーステナイト合金を含む溶射皮膜で覆われてなる層構造を含む。この層構造は、本体の後端面以外の表面の少なくとも一部において形成される。ピアサープラグの本体の全体がオーステナイト合金で形成されてもよいし、本体の表面層がオーステナイト合金で形成され、表面層の内側がオーステナイト合金以外の金属で形成されてもよい。また、本体の後端面を除く表面全体における一部がオーステナイト合金であってもよい。本体の少なくとも一部を形成するオーステナイト合金は、例えば、オーステナイト系ステンレス鋼とすることができる。また、溶射皮膜に含まれるオーステナイト合金は、例えば、オーステナイト系ステンレス鋼とすることができる。
【００１６】
前記溶射皮膜におけるオーステナイト合金の含有率は、断面の面積率で１０％以上であることが好ましく、１５％以上であることがより好ましい。これにより、溶射皮膜の密着性及び耐摩耗性が、より確保しやすくなる。溶射皮膜におけるオーステナイト合金の含有量の測定方法については後述する。
【００１７】
前記溶射皮膜は、前記オーステナイト合金として、オーステナイト系ステンレス鋼を含み、前記オーステナイト系ステンレス鋼は、Ｃｒ：１３質量％、Ｎｉ：８質量％以上を含むことが好ましい。これにより、溶射皮膜の密着性及び耐摩耗性が、より確保しやすくなる。溶射皮膜におけるオーステナイト系ステンレス鋼中のＣｒ及びＮｉの含有量の測定方法については後述する。
【００１８】
本発明の一実施形態によるピアサープラグの製造方法は、後端面を除く表面少なくとも一部を含む部分がオーステナイト合金で形成された本体を準備する工程と、オーステナイト合金を含む線材を、前記本体の表面にアーク溶射することで、前記本体の前記オーステナイト合金で形成された表面に溶射皮膜を形成する工程と、を有する。これにより、溶射皮膜の密着性及び耐摩耗性に優れたピアサープラグが得られる。
【００１９】
前記製造方法は、前記溶射皮膜が形成された前記本体を、熱処理する工程をさらに有することが好ましい。本体を熱処理することで、本体に対する溶射皮膜の密着性を高めることができる。
【００２０】
前記線材に含まれる前記オーステナイト合金は、Ｃｒ：１３〜２８質量％、Ｎｉ：８〜２３質量％、Ｃ：０．１質量％以下、Ｓｉ：１．５質量％以下、Ｍｎ：２．０質量％以下、Ｐ：０．０５質量％以下、Ｓ：０．０５質量％以下、残部のＦｅ及び不可避不純物から構成されるオーステナイト系ステンレス鋼であることが好ましい。これにより、溶射皮膜の密着性及び耐摩耗性が、より確保しやすくなる。また、前記線材に含まれる前記オーステナイト合金は、Ｍｏ：３．０質量％以下、Ｗ:４．０質量％以下、及びＣｕ：３．０質量％以下からなる群から選ばれた１種又は２種以上を含有してもよい。前記線材に含まれる前記オーステナイト合金において、Ｃ、Ｓｉ、Ｍｎ、Ｐ、及びＳの下限は、例えば、０．００００１質量％とすることができる。Ｍｏ、Ｗ、及びＣｕの下限は、例えば、０．１質量％とすることができる。
【００２１】
以下、図面を参照し、本発明の実施の形態を詳しく説明する。図中同一又は相当部分には同一符号を付してその説明は繰り返さない。各図に示された構成部材間の寸法比は、必ずしも実際の寸法比を示すものではない。
【００２２】
［ピアサープラグの構造］
図１は、本発明の一実施形態によるピアサープラグ１０の縦断面図である。図２は、図１に示すＡ−Ａ線における断面図である。図２は、ピアサープラグ１０の横断面図である。ピアサープラグ１０は、プラグ本体１１と、溶射皮膜１２とを備えている。
【００２３】
プラグ本体１１は、砲弾形状を有する。プラグ本体１１の横断面の形状が円形である。プラグ本体１１は、外径がプラグ本体１１の先端から後端に向かって大きくなる形状を有している。プラグ本体１１は、先端と反対側の端の面すなわち後端面１１ｃを有する。プラグ本体１１の後端面１１ｃと、それ以外の面との境は、円形の稜線となっている。別の観点から、プラグ本体１１は、図１に示すように、圧延部１１１とリーリング部１１２とに区分される。圧延部１１１は先端部２に連続する前方の部位であり、リーリング部１１２は圧延部１１１よりも後方すなわち後端面１１ｃに近い部位である。圧延部１１１は穿孔圧延において、肉厚圧下の大部分を受け持つ部位である。リーリング部１１２は、穿孔圧延において、中空素管（シェルともいう）の肉厚を仕上げる部位である。
【００２４】
フラグ本体１１の後端面とプラグ本体１１全体すなわちフルボディは、例えば、オーステナイト系ステンレス鋼で構成されている。プラグ本体１１のオーステナイト系ステンレス鋼として、例えば、ＳＵＳ３１０、ＳＵＳ３０４、ＳＵＳ３１６等を用いることができる。
【００２５】
プラグ本体１１を形成するオーステナイト系ステンレス鋼は、例えば、Ｃｒ：１３〜２８質量％、Ｎｉ：８〜２３質量％、Ｃ：０．１質量％以下、Ｓｉ：１．５質量％以下、Ｍｎ２．０質量％以下、Ｐ：０．０５質量％以下、Ｓ：０．０５質量％以下、残部のＦｅ及び不可避不純物から構成されるオーステナイト系ステンレス鋼であってもよい。プラグ本体を形成するオーステナイト系ステンレス鋼において、Ｃ、Ｓｉ、Ｍｎ、Ｐ、及びＳの下限は、例えば、０．００００１質量％とすることができる。
【００２６】
溶射皮膜１２は、プラグ本体１１の表面に形成されている。溶射皮膜１２は、プラグ本体１１の後端面を除き、プラグ本体１１の表面の全体を覆っている。溶射皮膜１２の厚さは、一定でなくてもよい。例えば、プラグ本体１１の先端部１１ａを覆う溶射皮膜１２の厚みは、胴部１１ｂを覆う溶射皮膜１２より厚くすることができる。先端部１１ａは、先端を含む部分である。胴部１１ｂは、先端部１１ａと連続し、先端部１１ａと後端との間の部分である。
【００２７】
溶射皮膜１２は、少なくともオーステナイト系ステンレス鋼及びその酸化物を含んでいる。溶射皮膜１２は、これら以外の化合物を含んでいてもよい。例えば、炭素鋼及びその酸化物が溶射皮膜１２に含まれてもよい。
【００２８】
溶射皮膜１２中のオーステナイト系ステンレス鋼は、鉄（Ｆｅ）を主成分とし、クロム（Ｃｒ）及びニッケル（Ｎｉ）等を含んでいる。溶射皮膜１２中のオーステナイト系ステンレス鋼は、Ｆｅ、Ｃｒ、Ｎｉの他、Ｃ、Ｓｉ、Ｍｎ、Ｐ、Ｓ、Ｍｏ、及びＣｕのうちの一部のみを含んでいてもよいし、Ｃ、Ｓｉ、Ｍｎ、Ｐ、Ｓ、Ｍｏ、及びＣｕ以外の元素を含んでいてもよい。溶射皮膜１２中のオーステナイト系ステンレス鋼の化学組成は一様でなくてもよい。
【００２９】
溶射皮膜１２には、オーステナイト系ステンレス鋼が酸化されて形成される酸化物、ＦｅＣｒ２Ｏ４、Ｃｒ２Ｏ３等が含まれる。
【００３０】
溶射皮膜１２におけるオーステナイト系ステンレス鋼の含有率は、断面の面積率で１０％以上であることが好ましく、１５％以上であることがより好ましい。溶射皮膜１２中、オーステナイト系ステンレス鋼の比率が高いほど、プラグ本体１１との密着性及び耐摩耗性が向上する。なお、製造工程により、溶射皮膜１２におけるオーステナイト系ステンレス鋼の含有率の上限は、断面の面積率で７０％程度になる。
【００３１】
溶射皮膜１２におけるオーステナイト系ステンレス鋼は、Ｃｒ：１３質量％以上、Ｎｉ：８質量％以上を含んでもよい。例えば、溶射皮膜１２におけるオーステナイト系ステンレス鋼はＣｒ：１３〜２８質量％、Ｎｉ：８〜２３質量％、Ｃ：０．１質量％以下、Ｓｉ：１．５質量％以下、Ｍｎ：２．０質量％以下、Ｐ：０．０５質量％以下、Ｓ：０．０５質量％以下、残部のＦｅ及び不可避不純物であることが好ましい。また、溶射皮膜１２中のオーステナイト系ステンレス鋼は、Ｍｏ：０．１〜３．０質量％及び／又はＷ:０．１〜４．０質量％をさらに含有してもよい。
【００３２】
溶射皮膜におけるオーステナイト系ステンレス鋼の面積率は、プラグから切り出したミクロ観察用試験片を分析することで得られる。試験片は、プラグの溶射皮膜を含む部分から機械加工によって切り出される。試験片は、溶射皮膜の断面が観察できる方向に切り出される。試験片は、プラグの横断面方向又は縦断面方向に切り出される。切り出された試験片の溶射皮膜の断面が現れる面は研磨によって仕上げられる。試験片の溶射皮膜断面に対して、ＥＰＭＡ（Electron Probe Micro Analyzer）の面分析を行い、得られる溶射皮膜の断面の測定エリアにおける元素分布から計算されるオーステナイト系ステンレス鋼の面積割合を面積率とする。この時の測定エリアは、試験片に埋め込まれた溶射皮膜の膜厚方向及び膜厚方向に垂直な方向（幅方向）の中心を含み、膜厚方向の寸法は、溶射皮膜厚に対して８０％の寸法とし、幅方向の寸法は、膜厚方向と同じ寸法とする正方形で囲まれたエリアとする。解析は、下記の設備に標準装備されているソフトを用いる。
【００３３】
溶射皮膜１２におけるオーステナイト系ステンレス鋼に含まれるＣｒやＮｉ等の元素の質量％も、設備標準ソフトにて算出できる。
【００３４】
［ピアサープラグの製造方法］
以下、ピアサープラグ１０の製造方法の一例を説明する。以下で説明する方法はあくまで例示であり、ピアサープラグ１０の製造方法はこれに限定されない。
【００３５】
プラグ本体１１を準備する。プラグ本体１１は、後端面を除く表面の少なくとも一部を含む部分がオーステナイト系ステンレス鋼で構成されたものを用いる。例えば、プラグ本体１１の全体（フルボディ）をオーステナイト系ステンレス鋼としたものが用いられる。
【００３６】
プラグ本体１１に、溶射皮膜１２を形成する。溶射皮膜１２は、図３に示すアーク溶射装置２０を用いて形成することができる。
【００３７】
アーク溶射装置２０は、溶射ガン２１と、回転台２４とを備えている。溶射ガン２１は、連続的に供給される陽極線材２２及び陰極線材２３の先端でアークを発生させ、溶融した金属を圧縮空気によって噴射する。
【００３８】
溶射皮膜１２の化学組成は、陽極線材２２及び陰極線材２３の化学組成よって調整することができる。陽極線材２２及び陰極線材２３は、同じ化学組成の線材であってもよいし、異なる化学組成の線材であってもよい。異なる化学組成の線材を用いた場合、陽極線材２２の金属と陰極線材２３の金属とが混ざりあって、擬似的な合金が形成される。
【００３９】
陽極線材２２及び陰極線材２３の少なくともいずれかは、オーステナイト系ステンレス鋼とする。これにより、溶射皮膜１２にオーステナイト系ステンレス鋼を含ませることができる。
【００４０】
図４に示すコアードワイヤ３０を用いてもよい。コアードワイヤ３０は、炭素鋼製の外殻３１と、外殻３１に充填された充填材３２とを備えている。充填材３２の種類を変えることで、溶射ガン２１から噴射する金属の化学組成を任意に変えることができる。充填剤３２の少なくとも一部は、オーステナイト系ステンレス鋼とする。これにより、溶射皮膜１２にオーステナイト系ステンレス鋼を含ませることができる。
【００４１】
溶射ガン２１の先端からプラグ本体１１の表面までの距離（以下「溶射距離」という。）Ｄが長いほど、溶射皮膜１２中の酸化物の比率が高くなる。これは、溶射ガン２１の先端から噴射される金属の酸化が溶射距離に応じて進行するためである。溶射距離Ｄは、これに限定されないが、例えば１００〜１４００ｍｍである。また、溶射距離Ｄを徐々に長くしながら溶射することで、プラグ本体１１の近傍の金属成分の比率を高くし、表面に向かうにしたがって酸化物の比率を高くすることができる。
【００４２】
回転台２４によってプラグ本体１１を軸周りに回転させながら、溶射皮膜１２が所定の厚さになるまで溶射する。溶射皮膜１２の厚さは、これに限定されないが、例えば２００〜３０００μｍである。
【００４３】
溶射皮膜１２を形成後、拡散のための熱処理を実施することが好ましい。これによって、プラグ本体１１と溶射皮膜１２とをより密着させることができる。拡散のための熱処理として例えば、６００〜１２５０℃で１０分以上保持することが好ましい。熱処理温度はより好ましくは６００〜１１００℃である。
【００４４】
以上、本発明の一実施形態によるピアサープラグ１０を説明した。本実施形態におけるピアサープラグ１０のプラグ本体１１は、オーステナイト系ステンレス鋼で構成される。オーステナイト系ステンレス鋼は、高温強度が高い。そのため、オーステナイト系ステンレス鋼をプラグ本体１１に用いることは、穿孔時にプラグ本体変形（母材変形）抑制の観点から有効である。また、オーステナイト系ステンレス鋼のプラグ本体１１は、拡散熱処理により焼きが入らない。そのため、オーステナイト系ステンレス鋼のプラグ本体１１は、熱処理によって硬くも脆くもならない。そのため、例えば、溶射皮膜の密着性を高めるために拡散熱処理がしやすくなる。これに対して、低合金鋼やフェライト系ステンレス鋼でプラグ本体を形成した場合、拡散熱処理では、先端部に焼きが入り、且つ、胴部には焼きが入らないよう、部分的に熱処理温度を変える必要が生じる。オーステナイト系ステンレス鋼のプラグ本体１１の場合は、ピアサープラグ１０の全体に一様の温度で熱処理が可能であり、より製造工程が煩雑にならずにすむ。
【００４５】
このように、発明者らによって、オーステナイト系ステンレス鋼でプラグ本体１１を構成することの利点が見いだされている。一方、オーステナイト系ステンレス鋼は、耐酸化性が高すぎて、従来のスケール処理では、酸化スケールを形成するのが難しい。また、オーステナイト系ステンレス鋼のプラグ本体に、鉄の溶射皮膜を形成した場合、皮膜が剥離しやすいことがわかっている。そこで、本実施形態では、オーステナイト系ステンレス鋼のプラグ本体１１に、オーステナイト系ステンレス鋼を含む溶射皮膜１２を形成している。これにより、溶射皮膜１２の密着性及び耐摩耗性を確保できる。これは、溶射皮膜１２とプラグ本体１１との線膨張係数の差が小さいため、これらの密着性が高くなったと推定される。
【００４６】
本実施形態によれば、穿孔時の母材変形量が少なく、且つ、表面皮膜の密着性及び耐摩耗性に優れたピアサープラグ１０が提供できる。本実施形態のピアサープラグ１０は、マンネスマンマンドレルミル法による穿孔圧延工程に用いることができる。溶射皮膜が摩耗もしくは剥離によって焼失した時には、ピアサープラグの寿命となる。本実施形態のピアサープラグ１０は、溶射皮膜１２の密着性及び耐摩耗性に優れているため、寿命が長くなる。
【００４７】
上記の実施形態では、プラグ本体１１が砲弾形状である場合を説明した。しかし、プラグ本体１１の形状は任意である。ピアサープラグは例えば、図５に示す先端突出形状のプラグ本体１３に溶射皮膜１２が形成されたものであってもよい。図５に示す例では、プラグ本体１３の先端と、横断面の直径が最大にある部分との間において、プラグ本体１３の表面に溶射皮膜１２が形成されない部分が存在する。
【００４８】
図６に示すように、ピアサープラグのプラグ本体１４は、分割された先端部１４ａと胴部１４ｂで構成されてもよい。図６に示す例では、先端部１４ａ及び胴部１４ｂのそれぞれに、別々の溶射皮膜１２が設けられる。先端部１４ａ及び胴部１４ｂをまとめて一体的に覆う溶射皮膜１２が設けられてもよい。また、図示しないが、プラグ本体１４は、中心部と、中心部の表面に肉盛された肉盛部を含んでもよい。この場合、肉盛部を、オーステナイト系ステンレス鋼として、肉盛部の表面に、オーステナイト系ステンレス鋼の溶射皮膜を形成してもよい。なお、図１に示すように、プラグ本体１２の全体をオーステン体系ステンレス鋼とする構成では、プラグ本体が、分割形状又は肉盛形状のように複数の部分を含む構成の場合よりも、製造工程が単純になり、製造コストが抑えられる。
【００４９】
このように、プラグ本体の後端面を除く表面のうち少なくとも一部の表面を含む部分がオーステナイト合金で形成される。そして、オーステナイト合金で形成されたプラグ本体の表面のうち後端面以外の表面の少なくとも一部がオーステナイト合金を含む溶射皮膜で覆われる。ここで、プラグ本体の全体が、オーステナイト合金で形成されてもよい。プラグ本体の後端面は、オーステナイト合金で形成されてもよいし、オーステナイト合金以外の材料で形成されてもよい。また、プラグ本体の後端面を除く表面の一部が、オーステナイト合金以外の材料で形成されてもよい。
【００５０】
オーステナイト合金を含む溶射皮膜は、オーステナイト合金で形成された本体の表面層以外の表面層を覆っていてもよい。例えば、少なくともプラグ本体の圧延部の表面を含む部分がオーステナイト合金で形成され、少なくとも圧延部の表面がオーステナイト合金を含む溶射皮膜で覆われる構成とすることができる。これにより、圧延時に、他の部分よりも大きな圧力がかかる部分における密着性及び耐摩耗性に優れたピアサープラグを提供できる。同様の観点から、プラグ本体１１の外径が最大となる部分と、この部分より先端に近い部分において、プラグ本体１１の表面層をオーステナイト合金で形成し、この表面層を、オーステナイト合金を含む溶射皮膜１２が覆う構成としてもよい。
【００５１】
上記の実施形態では、溶射皮膜１２をアーク溶射によって形成する場合を説明した。しかし、溶射皮膜１２を形成する方法はこれに限定されない。溶射皮膜１２は例えば、プラズマ溶射、フレーム溶射、高速フレーム溶射等によって形成することもできる。また、ピアサープラグは、丸ブレットを穿孔圧延する穿孔機（ピアサ）で用いられてもよいし、中空素管（ホローシェル）の拡径及び薄肉化をするエロンゲータで用いられてもよい。また、上記実施形態では、プラグ本体の表面層を形成するオーステナイト合金、及び溶射皮膜に含まれるオーステナイト合金が、いずれも、オーステナイト系ステンレス鋼である。これらのオーステナイト合金は、オーステナイト系ステンレス鋼に限られず、例えば、Ｆｅ-Ｍｎ合金であってもよい。
【実施例】
【００５２】
以下、実施例によって本発明をより具体的に説明する。本発明はこれらの実施例に限定されない。
【００５３】
ＳＵＳ３１０のプラグ本体の上に溶射皮膜を形成してテストプラグを作成した。図３に示すアーク溶射装置を用いて溶射を行った。陽極線材及び陰極線材として、炭素鋼、ＳＵＳ３０４、ＳＵＳ３１６Ｌ、ＳＵＳ３０８、及びＳＵＳ３０９の線材から選択された２つを陽極線材及び陰極線材として、溶射皮膜の成分を調整した。表１に示す陽極線材及び陰極線材の組み合わせで、ＳＵＳ３１０のプラグ本体に溶射皮膜を施工した。図７は、表１のＮｏ.  １０のテストプラグに施工した溶射皮膜の断面観察結果を示す図である。
【００５４】
【表１】
2020062663.tif 000003
【００５５】
表２は、表１におけるプラグ本体の材料の成分の組成を示す。
【表２】
2020062663.tif 000004
【００５６】
表３は、表１における陽極線材、及び陰極線材の材料の成分の組成を示す。
【表３】
2020062663.tif 000005
【００５７】
実施形態で説明した方法によって、下記の条件で、テストプラグの溶射皮膜のオーステナイト系ステンレス鋼の面積率、及び、溶射皮膜のオーステナイト系ステンレス鋼における各元素の含有量を分析した。
装置：JXA-8100
加速電圧：15ｋV
ピッチ：0.6μm
画素：500×500
分光結晶
Fe：LIF（FeKα）
Cr：LIFH（CrKα）
Ni：LIFH（NiKα）
O：LDE2（OKα）
（解析ソフトは標準装備）
【００５８】
表４は、表１におけるテストプラグＮｏ.９〜１２の溶射皮膜のオーステナイト系ステンレス鋼の含有量を示す。
【表４】
2020062663.tif 000006
【００５９】
溶射皮膜の拡散熱処理として、プラグ全体を大気中で、１０００℃で１０分保持後、大気放冷した。熱処理後のテストプラグを用いてラボ圧延にて穿孔テストを実施した。剥離の有無と、溶射皮膜の摩耗量の測定を実施した。表１に示す摩耗量は、テストプラグＮｏ.１を基準（１）とする相対値である。
【００６０】
表１に示す線材の材料のうち、ＳＵＳ３０４、ＳＵＳ３１６Ｌ、ＳＵＳ３０８、及びＳＵＳ３０９は、いずれも、オーステナイト系ステンレス鋼である。テストプラグＮｏ.９〜１２においてこれらの少なくとも１つを線材として溶射した場合、溶射皮膜にオーステナイト系ステンレス鋼が含まれる、すなわち、溶射皮膜におけるオーステナイト系ステンレス鋼の面積率が０％ではなくなった。テストプラグＮｏ.９〜１２では、プラグ本体をＳＵＳ３１０のオーステナイト系ステンレス鋼とし、且つ、溶射皮膜にオーステナイト系ステンレス鋼が含まれる。これらテストプラグＮｏ.９〜１２では、剥離が発生せず、摩耗量がテストプラグＮｏ.１よりも少なくなっている。この結果から、プラグ本体をオーステナイト系ステンレス鋼とし、且つ、溶射皮膜にオーステナイト系ステンレス鋼テストプラグが含まれる構成とすることで、溶射皮膜の密着性及び耐摩耗性が向上することがわかった。
【００６１】
以上、本発明の実施形態を説明したが、上述した実施形態は本発明を実施するための例示にすぎない。よって、本発明は上述した実施形態に限定されることなく、その趣旨を逸脱しない範囲で、上述した実施形態を適宜変形して実施することが可能である。
【符号の説明】
【００６２】
１０  ピアサ−プラグ
１１，１３，１４  プラグ本体
１２  溶射皮膜
２０  アーク溶射装置
２１  溶射ガン
２２  陽極線材
２３  陰極線材
２４  回転台
３０  コアードワイヤ
３１  外殻
３２  充填材
【図１】
2020062663.tif 000007
【図２】
2020062663.tif 000008
【図３】
2020062663.tif 000009
【図４】
2020062663.tif 000010
【図５】
2020062663.tif 000011
【図６】
2020062663.tif 000012
【図７】
2020062663.tif 000013